"第1のモノマー1、2、または3と、第2のモノマー4、5、6、または7とのコポリマーを含み、前記第1のモノマー1が次式で表される化合物を含み、前記第1のモノマー2が次式で表される化合物を含み、前記第1のモノマー3が次式で表される化合物を含み、前記化学式1~3中、R1はOH、Br、I、Cl、SH、COOH、NH2、NR23R2は同一であっても異なっていてもよい、SR2、SR2COOH、SR2NH2、SR2SO3H、SR2SH、SR2OH、マレミド、またはNHSエステルであり、XはC0~C3アルキル、アリール、置換アリール、ヘテロアリール、または置換ヘテロアリールであり、R2はアルキル、アリールまたはヘテロアリール、置換アリールまたは置換ヘテロアリールであり、前記第2のモノマー4が次式で表される化合物を含み、前記第2のモノマー5が次式で表される化合物を含み、前記第2のモノマー6が次式で表される化合物を含み、前記第2のモノマー7が次式で表される化合物を含み、前記化学式4~7中、R3およびR4は、Hまたは次式で表される化合物である、ポリマー材料。次式式中、R3およびR4は、Hまたは次式で表される化合物である。で表される第3のモノマー11、12、13、14、15、16、17、18、または19をさらに含む、請求項1に記載のポリマー材料。第1のモノマー8、9、または10と、第2のモノマー4、5、6、または7とのコポリマーを含み、前記第1のモノマー8が次式で表される化合物を含み、前記第1のモノマー9が次式で表される化合物を含み、前記第1のモノマー10が次式で表される化合物を含み、前記化学式11~13中、R1はOH、Br、I、Cl、SH、COOH、NH2、NR23R2は同一であっても異なっていてもよい、SR2、SR2COOH、SR2NH2、SR2SO3H、SR2SH、SR2OH、マレミド、またはNHSエステルであり、XはC0~C3アルキル、アリール、置換アリール、ヘテロアリール、または置換ヘテロアリールであり、Rはアルキル、アリール、ヘテロアリール、置換アリール、または置換ヘテロアリールであり、前記第2のモノマー4が次式で表される化合物を含み、前記第2のモノマー5が次式で表される化合物を含み、前記第2のモノマー6が次式で表される化合物を含み、前記第2のモノマー7が次式で表される化合物を含み、前記化学式14~17中、R3およびR4は、Hまたは次式で表される化合物である、ポリマー材料。次式式中、R3およびR4は、Hまたは次式で表される化合物である。で表される第3のモノマー11、12、13、14、15、16、17、18または19をさらに含む、請求項3に記載のポリマー材料。第1のモノマー8、9、または10と、第2のモノマー11、12、13、14、15、16、17、18または19とのコポリマーを含み、前記第1のモノマー8が次式で表される化合物を含み、前記第1のモノマー9が次式で表される化合物を含み、前記第1のモノマー10が次式で表される化合物を含み、前記化学式21~23中、R1はOH、Br、I、Cl、SH、COOH、NH2、NR23R2は同一であっても異なっていてもよい、SR2、SR2COOH、SR2NH2、SR2SO3H、SR2SH、SR2OH、マレミド、またはNHSエステルであり、XはC0~C3アルキル、アリール、置換アリール、ヘテロアリール、または置換ヘテロアリールであり、R2はアルキル、アリール、ヘテロアリール、置換アリールまたは置換ヘテロアリールであり、前記第2のモノマー11、12、13、14、15、16、17、18または19が次式式中、R3およびR4は、Hまたは次式で表される化合物である。で表される、ポリマー材料。少なくとも1つの機能性単位をさらに含む、請求項1~5のいずれか一項に記載のポリマー材料。少なくとも1つの前記機能性単位が、炭水化物、タンパク質、ペプチド、DNA、RNA、抗体、抗原、酵素、細菌、レドックス分子、ホスト分子、ゲスト分子、ハプテン、脂質、微生物、糖、およびアプタマーのうちの1種または複数を含む、請求項6に記載のポリマー材料。次式で表される化合物:式中、R1はOH、Br、I、Cl、SH、COOH、NH2、NR23R2は同一であっても異なっていてもよい、SR2、SR2COOH、SR2NH2、SR2SO3H、SR2SH、SR2OH、マレミド、またはNHSエステルであり、XはC0~C3アルキル、アリール、置換アリール、ヘテロアリール、または置換ヘテロアリールであり、R2はアルキル、アリールまたはヘテロアリール、置換アリール、置換ヘテロアリールであり、Yは炭水化物、タンパク質、ペプチド、DNA、RNA、抗体、抗原、酵素、細菌、レドックス分子、ホスト分子、ゲスト分子、ハプテン、脂質、微生物、糖、およびアプタマーのうちの1種または複数である。のうち少なくとも1つを含む、請求項6に記載のポリマー材料。請求項1~4のいずれかに一項に定義されたモノマー1~19のうちの1つの自己重合生成物を含む、ポリマー材料。第1のモノマーM1のポリマー、または、第1のモノマーM1と第2のモノマーM2とのコポリマーを含み、次式式中、M1は置換もしくは非置換の、共役モノマー、短鎖共役ブロックオリゴマー、アルケン、またはアルキンであり、M2は側鎖の有無を問わず、置換もしくは非置換の、モノマー、短鎖共役ブロックオリゴマー、アルケン、またはアルキンであり、次式で表される構造はオリゴ-もしくはポリ-エチレングリコール、分岐の有無を問わずアルキル鎖、置換基の有無を問わず共役鎖であり、次式で表される構造は単結合、二重結合、または三重結合であり、nは1より大きい任意の整数であり、R1およびR2は任意の官能基、例えば、限定はされないが、H、CH3、アルケン、アルキン、OH、Br、Cl、I、F、SH、COOH、NH2、CHO、マレイミド、NHSエステル、金属錯体を形成できる任意の複素環化合物、他の適用可能な官能基、および生体分子、例えば、限定はされないが、炭水化物、タンパク質、ペプチド、DNA、RNA、抗体、抗原、酵素、細菌、レドックス分子、ホスト分子、ゲスト分子、ハプテン、脂質、微生物、アプタマー、糖などであり、M1およびM2は、限定はされないが、次式で表される0個、1個、もしくは複数の側鎖を有することができ、モノマーM1およびM2における次式で表される構造は、限定はされないが、同一であっても異なっていてもよく、または、一方の側鎖が少なくとも1つの反応性基を有し、かつ他方の側鎖が反応性基を有しておらず、R1およびR2は、限定はされないが、同一であっても異なっていてもよく、または、一方は官能基であり、かつ他方は非官能基である。で表される構造を含む、低バンドギャップポリマー材料。前記ポリマー材料の吸収スペクトルが、少なくとも600nmの吸収極大波長を含む、請求項8に記載のポリマー材料。前記ポリマー材料の吸収スペクトルが、少なくとも1100nmの吸収極大波長を含む、請求項10に記載のポリマー材料。前記ポリマー材料の吸収スペクトルが、約600nm~約1100nmの吸収極大波長を含む、請求項10に記載のポリマー材料。複数の機能性部位を含む、請求項10に記載のポリマー材料。電荷的中性を有する、請求項10に記載のポリマー材料。約0.8eVから約1.7eVのバンドギャップを含む、請求項10に記載のポリマー材料。約1.1eVから約1.4eVのバンドギャップを含む、請求項10に記載のポリマー材料。本発明のさらなる態様、特徴および利点は、以降の詳細な記述から明らかとなろう。本発明のポリマーまたはポリマー前駆物質は、幾つかの代替法に従って構成または合成されてもよい。例えば、表1のモノマーのうちの1つと、表2のモノマーのうちの1つとを共重合させることによって、ポリマーを形成することができる。また、表1のモノマーのうちの1つと、表2のモノマーのうちの1つと、表4のモノマーのうちの1つとを共重合させることによって、ポリマーを形成することができる。ポリマー前駆物質も、表3のモノマーのうちの1つ、表2のモノマーのうちの1つおよび/または表4のモノマーのうちの1つを共重合させることによって合成することができる。あるいは、ポリマー前駆物質は、表1、表2、表3、または表4からのモノマーを自己重合させることによって合成することができる。上述のポリマー前駆物質は、生体分子などの任意の適切な機能性単位をその反応部位に結合させることによって、機能化することができる。該ポリマーは、前駆物質の状態であっても、あるいは機能化後であっても、水溶性である。機能化に適した生体分子の例には、限定はされないが、炭水化物、タンパク質、ペプチド、DNA、RNA、抗体、抗原、酵素、細菌、レドックス分子、ホスト分子、ゲスト分子、ハプテン、脂質、微生物、アプタマー、糖などを挙げることができる。ポリマー前駆物質および適切な生体分子を有する機能化ポリマーの具体例を幾つか表5に示す。該ポリマーによって吸収されるエネルギーの波長は、約700~1100nmまたは約1100nmを超え、吸収は、重合度を調整することによって調整することができる。該ポリマーのバンドギャップは、概して約0.8eVから約1.7eVの間である。幾つかの場合では、バンドギャップは、約1.1eVから約1.4eVの間である。本発明の概念を、特定のポリマーおよびその形成のための典型的技法の、以下の非限定的例を参照することによってこれよりさらに記述する。さらなるポリマーおよびさらなる形成技法も本発明によって包含されると理解されたい。実施例1:ポリマー1の合成以下のスキーム1は、ベンゾ[1,2,5]チアジアゾールから出発する4,7-ジブロモ-5,6-ジアミン-ベンゾ[1,2,5]チアジアゾール4の合成を図示する。ベンゾチアジアゾール10.0g、73.4mmolとHBr150mL、48とを500mLの三つ口丸底フラスコに添加した。HBr100mL中にBr235.2g、220.3mmolを含有する溶液を、極めてゆっくりと滴下して添加した。Br2をすべて添加した後、この溶液を一晩加熱還流した。暗い橙色の固体の沈殿が認められた。この混合物を室温まで冷却し、十分な量のNaHSO3飽和溶液を添加して、余分なBr2を完全に消費した。この混合物を真空下で濾過し、水で徹底的に洗浄し、真空下で乾燥し、二臭素化生成物2を生じた。これは、それから得た以下の核磁気共鳴NMRデータによって確認した。1HNMRδ775ppm4,7-ジブロモベンゾ[1,2,5]チアジアゾール240g、137mmolを、発煙硫酸200mlと発煙硝酸200mlとの混合物に、0°Cで少量ずつ添加し、次いで反応混合物を室温で72時間撹拌した。72時間後、この混合物を氷水中に注ぎ、固形物を濾過し、水で数回洗浄し、次いでエタノールで再結晶させ、化合物3を淡黄色の固体として得た。4,7-ジブロモ-5,6-ジニトロ-ベンゾ[1,2,5]チアジアゾール310g、26mmolと微細鉄粉10g、178mmolとの混合物の酢酸溶液を、薄層クロマトグラフィTLCによって監視して、化合物3が完全に消失するまで80°Cで撹拌した。反応混合物を室温まで冷却し、次いで、NaOHの5溶液で沈殿させた。この固体を濾過し、水で数回洗浄した。得られた濾過ケークを、温酢酸エチルEtOAcに溶解し、次いで濾過して未反応の鉄を除去し、濾液をロータリーエバポレーターで蒸発させて溶媒を除去し、4,7-ジブロモ-5,6-ジアミン-ベンゾ[1,2,5]チアジアゾール4を黄色の固体として得た。これは、それから得た以下の核磁気共鳴NMRデータによって確認した。1HNMRδ331ppm以下のスキーム2は、1,2-ビス4-メトキシフェニルエタン-1,2-ジオンから出発する1,2-ビス4-3-ブロモプロポキシ-フェニルエタン-1,2-ジオン6の合成を示す。1,2-ビス4-メトキシフェニルエタン-1,2-ジオン5g、18.52mmolをCH2Cl2に溶解し、-78°Cに冷却した再び固形物が生じた。BBr38.3m、87.82mmolを添加し、混合物を放置して室温まで加温し、15時間撹拌した。TLCで調べると、1,2-ビス4-メトキシフェニルエタン-1,2-ジオンが完全に消失したことが示された。この反応混合物を氷中に注ぎ、EtOAcにより抽出し、NaCl溶液で洗浄し、MgSO4上で乾燥した。溶媒を真空により除去し、残留物をカラムクロマトグラフィにより精製し、化合物5、すなわち1,2-ビス4-ヒドロキシフェニルエタン-1,2-ジオンを得た。これは、それから得た以下の核磁気共鳴NMRデータによって確認した。1HNMRδ108771690ppm1,2-ビス4-ヒドロキシフェニルエタン-1,2-ジオン2.6g、10.74mmolをDMFに溶解し、K2CO35.9g、42.7mmolを添加し、100mmolの1,3-ジブロモプロパンと、触媒量のKIとを次いで添加した。この混合物を80°Cに加熱し、3日間撹拌した。TLCで調べると、1,2-ビス4-ヒドロキシフェニルエタン-1,2-ジオンが消失したことが示された。ジメチルホルムアミドDMFを除去し、水を添加し、EtOAcにより抽出し、ブラインで洗浄し、MgSO4上で乾燥した。溶媒を除去し、残留物をカラムクロマトグラフィにより精製し、1,2-ビス4-3-ブロモプロポキシフェニルエタン-1,2-ジオン6を淡黄色の固体として得た。これは、それから得た以下の核磁気共鳴NMRデータによって確認した。1HNMRδ794699420361234ppm以下のスキーム3は、モノマー1、すなわち4,9-ジブロモ-6,7-ビス4-3-ブロモプロポキシフェニル-[1,2,5]チアジアゾロ[3,4-g]キノキサリンの合成を示す。4,7-ジブロモ-5,6-ジアミン-ベンゾ[1,2,5]チアジアゾール40.6g、1.23mmolと1,2-ビス4-3-ブロモプロポキシフェニルエタン-1,2-ジオン60.4g、1.23mmolとを反応フラスコ中に入れ、AcOHを添加した。反応混合物を125°Cに加熱し、3.5時間撹拌した。TLCで調べると、化合物4および6がいずれも消失したことが示された。この混合物を室温まで冷却し、水中に注ぎ、次いでEtOAcにより抽出し、ブラインで洗浄し、MgSO4上で乾燥した。残留物をカラムクロマトグラフィにより精製し、モノマー1、すなわち4,9-ジブロモ-6,7-ビス4-3-ブロモプロポキシフェニル-[1,2,5]チアジアゾロ[3,4-g]キノキサリンを橙色の固体として得た。これは、それから得た以下の核磁気共鳴NMRデータによって確認した。1HNMRδ777695419364237ppm以下のスキーム4は、ポリマー1を生成するための、モノマー1とチオフェン-2,5-ジボロン酸との共重合を示す。0.2mmolのモノマー1と、0.2mmolの2,5-チオフェン-ジボロン酸、PdPPh348mg、K2CO30.25gとを三つ口フラスコに入れ、脱気し、次いでN2を再充填した。テトラヒドロフランTHF20mlと水8mlとを添加し、反応混合物を5°Cに加熱し、24時間撹拌した。反応物を室温まで冷却し、CH3OH中に注いだ。収集したポリマー1をCH3OHで数回洗浄し、真空により乾燥し、暗色の固体を得た。ポリマー1の吸収を測定した。そのスペクトルを図1に示す。ポリマー1によるエネルギーの吸収極大波長maximumwavelengthabsorptionは1008nmに達することができる。実施例2:ポリマー2および水溶性グルコース機能化ポリマー2の合成スキーム5は、化合物7、すなわち1,2-ビス4-2-2-2-2-ブロモエトキシエトキシエトキシエトキシフェニルエタン-1,2-ジオンの合成を示す。1,2-ビス4-ヒドロキシフェニルエタン-1,2-ジオン2.6g、10.74mmolをアセトンに溶解し、K2CO35.9g、42.7mmolを添加し、次いで80mmolの1-ブロモ-2-2-2-2-ブロモエトキシエトキシエトキシエタンを添加した。この混合物を80°Cに加熱して、24時間撹拌した。TLCで調べると、1,2-ビス4-ヒドロキシフェニルエタン-1,2-ジオンが消失したことが示された。アセトンを除去し、水を添加し、EtOAcにより抽出し、ブラインで洗浄し、MgSO4上で乾燥した。溶媒を除去し、残留物をカラムクロマトグラフィにより精製し、1,2-ビス4-2-2-2-2-ブロモエトキシエトキシエトキシエトキシフェニルエタン-1,2-ジオン7を淡黄色の油として得た。これは、それから得た以下の核磁気共鳴NMRデータによって確認した。1HNMRδ794699421388380378366346ppm以下のスキーム6は、モノマー2、すなわち4,9-ジブロモ-6,7-ビス4-2-2-2-2-ブロモエトキシエトキシエトキシエトキシフェニル-[1,2,5]チアジアゾロ[3,4-q]キノキサリンの合成を示す。4,7-ジブロモ-5,6-ジアミン-ベンゾ[1,2,5]チアジアゾール40.6g、1.23mmolと1,2-ビス4-2-2-2-2-ブロモエトキシエトキシエトキシエトキシフェニルエタン-1,2-ジオン70.89g、1.23mmolとを反応フラスコに入れ、AcOHを添加した。反応混合物を125°Cに加熱し、3.5時間撹拌した。TLCで調べると、化合物4および7がいずれも消失したことが示された。この混合物を室温まで冷却し、水中に注ぎ、次いでEtOAcにより抽出し、ブラインで洗浄し、MgSO4上で乾燥した。残留物をカラムクロマトグラフィにより精製し、モノマー2、すなわち4,9-ジブロモ-6,7-ビス4-2-2-2-2-ブロモエトキシエトキシエトキシエトキシ-フェニル-[1,2,5]チアジアゾロ[3,4-g]キノキサリンを橙色の粘着性の油として得た。これは、それから得た以下の核磁気共鳴NMRデータによって確認した。1HNMRδ775694420390382376369347ppm以下のスキーム7は、ポリマー2を生成するための、モノマー2とチオフェン-2,5-ジボロン酸との共重合を示す。0.2mmolのモノマー2と0.2mmolの2,5-ビストリブチルスタンニルチオフェン、PdPPh32Cl2またはPdPPh348mgを二つ口フラスコに入れ、脱気し、次いでN2を再充填した。THFまたはトルエン20mlを添加し、反応混合物を85°Cに加熱し、24時間撹拌した。反応混合物を室温まで冷却し、次いでCH3OH中に注いだ。収集した沈殿物をCH3OHで数回洗浄し、CH2Cl2/CH3OHから再結晶させ、再びCH3OHで洗浄し、次いで真空により乾燥し、ポリマー2を黒色の固体として得た。以下のスキーム8は、グルコースをポリマー2に結合させることによる、ポリマー2の生体分子誘導体化水溶性ポリマーへの変換の例を示す。25mLの一口丸底フラスコ中で、0.2gのポリマー2をDMF8mlに溶解した。0.2gの1-チオ-β-D-グルコース、続いて0.5gの無水K2CO3を添加した。反応混合物を室温で30時間撹拌し、次いで透析管に移し入れ、水に対して2日間透析した水交換8回。透析管中に得られた溶液を、次いで一口丸底フラスコに移し入れた。水を除去した後、グルコース機能化ポリマー2が黒色の固体として得られた。図2に示すように、グルコース機能化ポリマー2は極めて良好な水溶性を有する。左に示すのは、モノマー2のCH2Cl2溶液である。中央に示すのは、上層が水、および下層がポリマー2のCH2Cl2溶液である。右に示すのは、上層がグルコース機能化ポリマー2の水溶液、および下層がCH2Cl2である。実施例3:ポリマー3の合成以下のスキーム9は、ポリマー3を生成するための、モノマー3とチオフェン-2,5-ジボロン酸との共重合を示す。0.15mmolのモノマー3と0.15mmolの2,5-チオフェン-ジボロン酸、PdPPh348mg、K2CO30.25gとを二つ口フラスコに入れ、脱気し、次いでN2を再充填した。THF10mlと水5mlとを添加し、反応混合物を85°Cに加熱し、24時間撹拌した。反応混合物を室温まで冷却し、水相を抽出して透析管に移し入れ、水に対して2日間透析した。次いで、透析管中の水溶液を一口丸底フラスコに移し入れ、水を除去し、ポリマー3を暗色の固体として得た。ポリマー3は極めて良好な水溶性を有する。実施例4:ポリマー4の合成以下のスキーム10は、モノマー2から出発する、モノマー4、すなわち6,7-ビス4-2-2-2-2-ブロモエトキシエトキシエトキシエトキシフェニル-4,9-ビス5-ブロモチオフェン-2-イル-[1,2,5]チアジアゾロ[3,4-g]キノキサリンの合成を図示する。2.0g1.98mmolのモノマー2と40mgのジクロロビス-トリフェニルホスフィンパラジウムとを50mLの二つ口丸底フラスコに入れ、脱気し、N2を再充填した。無水THF、続いて2-トリブチルスタンニルチオフェン2.3g、4.96mmolを添加した。この混合物を加熱還流した。4時間撹拌した後、反応混合物を室温まで冷却し、水中に注ぎ、EtOAcで抽出した。合わせたEtOAc層を水で洗浄し、無水MgSO4上で乾燥した。溶媒を除去し、残留物をクロマトグラフィにより精製し、モノマーa、すなわち6,7-ビス4-2-2-2-2-ブロモエトキシエトキシエトキシエトキシフェニル-4,9-ジチオフェン-2-イル-[1,2,5]チアジアゾロ[3,4-g]キノキサリンを暗青色の粘着性の油として得た。これは、それから得た以下の核磁気共鳴NMRデータによって確認した。1HNMRδ901781771734698423394385380372349ppmモノマーa1.2g、1.19mmolを、クロロホルムと酢酸の1:1混合液に溶解し、N-ブロモスクシンイミド0.43g、2.42mmolを添加した。反応混合物を暗所にて室温で3時間撹拌した。TLCで調べると完全に反応したことが示され、この混合物を水中に注ぎ、EtOAcで抽出した。合わせた有機層をブライン溶液で洗浄し、無水MgSO4上で乾燥した。溶媒の除去後、残留物をクロマトグラフィにより精製し、モノマー4、すなわち6,7-ビス4-2-2-2-2-ブロモエトキシエトキシ-エトキシエトキシフェニル-4,9-ビス5-ブロモチオフェン-2-イル-[1,2,5]チアジアゾロ[3,4]キノキサリンを、暗色の粘着性の油としてもたらした。これは、それから得た以下の核磁気共鳴NMRデータによって確認した。1HNMRδ898774725699424394382378371347ppmモノマー4は、他の異なる経路によって合成することもできる。以下のスキーム11は、ポリマー4を生成するための、モノマー4と1,4-フェニレンジボロン酸との共重合を示す。0.2mmolのモノマー4と、0.2mmolの1,4-フェニレンジボロン酸、PdPPh348mg、K2CO30.25gとを二つ口フラスコに入れ、脱気し、次いでN2を再充填した。THF20mlと水8mlとを添加し、反応混合物を85°Cに加熱し、24時間撹拌した。反応混合物を室温まで冷却し、次いでCH3OH中に注いだ。収集した沈殿物をCH3OHで数回洗浄し、CH2Cl2/CH3OHから再結晶させ、再度CH3OHで洗浄し、次いで真空により乾燥し、ポリマー4を黒色の固体として得た。以下のスキーム12は、ポリマー4にグルコースを結合させることによる、ポリマー4の生体分子誘導体化水溶性ポリマーへの変換の例を示す。25mLの一口丸底フラスコ中で、0.2gのポリマー4をDMF8mlに溶解した。0.2gの1-チオ-β-D-グルコース、続いて0.5gの無水K2CO3を添加した。反応混合物を室温で30時間撹拌し、次いで透析管に移し入れ、水に対して2日間透析した水交換10回。透析管中に得られた溶液を、次いで一口丸底フラスコに移し入れた。水の除去後、グルコース機能化ポリマー4を黒色の固体として得た。グルコース機能化ポリマー4は、図3に示すように良好な水溶性を有する。左は、上層が水相水、下層がポリマー4のCH2Cl2溶液である。右は、上層がグルコース機能化ポリマー4の水溶液、下層がCH2Cl2である。実施例5:COOH官能化ポリマー5の合成以下のスキーム13は、ポリマー2をポリマー5に変換し、続いてポリマー5をカルボン酸基で官能化して水溶性のCOOH官能化ポリマー5を作製する例を示す。25mLの一口丸底フラスコ中で、0.3gのポリマー2をTHF8mlに溶解し、0.4gのK2CO3、続いてチオグリコール酸エチル0.5mlを添加した。室温で30時間撹拌した後、全混合物を水中に注ぎ、次いで濾過した。得られた固体を水で2回洗浄し、次いでCH3OHで数回洗浄してポリマー5を生じた。得られたポリマー5を、さらなる精製を行うことなく直接使用して、以下に記述する次のステップ、加水分解を行った。ポリマー5をTHF10mlに溶解し、水1mlにNaOH2.7gを含む溶液を添加した。NaOH溶液を添加した後、数秒後に反応混合物中に多量の暗色の沈殿物が生じた。この混合物を約5分間撹拌し、次いで透析管に移し入れ、水に対して透析した。透析管中で、暗色の沈殿物はすぐに完全に水に溶解し、この混合物を水に対して2日間透析した水交換8回。透析管中の溶液を、次いで一口丸底フラスコに移し入れ、凍結乾燥により乾燥し、COOH官能化ポリマー5を暗色の固体として得た。COOH官能化ポリマー5は極めて良好な水溶性を有しており、水中でその吸収を測定し、そのスペクトルを図4に示す。COOH官能化ポリマー5によるエネルギーの吸収極大波長は、約950nmに達することができる。COOH官能化ポリマー5は、可視領域内である約700nmから始まる広範囲の吸収を示す。吸収は1100nmを超すまで続き、それは十分にNIR領域内である。実施例6:COOH官能化ポリマー5へのビオチンの固定化以下のスキーム14は、COOH官能化ポリマー5をビオチン固定化ポリマー5へ変換する例を示す。2.0mgのCOOH官能化ポリマー5を0.1MMES緩衝液0.2mlに溶解した。1.0mgのEDCを脱イオン水0.1mLに溶解した。1.0mgのsulf-NHSを脱イオン水0.1mLに溶解した。次いで、このEDC溶液27μlと、このsulf-NHS溶液50μlとをステップ1の溶液に添加し、全混合物を30分間インキュベートした。ビオチン1.0mgをDMSO0.1mlに溶解した。この溶液25μlをステップ2の混合物に添加した。全混合物を穏やかに撹拌しながら一晩インキュベートした。次いで、この混合物を透析管に移し入れ、水に対して12時間透析した水交換2回。透析後、この溶液をバイアルに移し入れ、凍結乾燥によって乾燥し、ビオチン固定化ポリマー5を得た。ビオチン固定化ポリマー5とストレプトアビジン被覆磁気ビーズとの結合試験上のビオチン固定化ポリマー5を使用して、報告されている手順に従ってストレプトアビジン被覆磁気ビーズと共にインキュベートした。肉眼で観察した、その結果を図5に示す。左図5Aに、ビオチン固定化ポリマー5を加えたストレプトアビジン被覆磁気ビーズについての結合試験結果を示す。中央図5Bに、COOH官能化ポリマー5を加えたストレプトアビジン被覆磁気ビーズについての対照試験結果を示す。右図5Cに、ストレプトアビジン被覆磁気ビーズのみを示す。上述のストレプトアビジン被覆磁気ビーズとビオチン固定化ポリマー5との結合試験および対照試験は、同一条件下で行った。インキュベーション後に、すべてのビーズをカップリング緩衝液で4回洗浄した。図5の結果は、4回洗浄した後にトリス緩衝液で再懸濁させたビーズについて示している。結合を見るためのシグナルとして蛍光を使用しなくても、結合後に色の変化を目で見ることができる。比較するために、市販のNIR色素標識化ビオチンである、atto680-biotinを使用して同一の試験を行った。結合試験に使用したatto680-biotinは、結合に使用したビオチン固定化ポリマー5と同一の濃度および量である。図6は、atto680-biotinと結合しているビーズの結果を示す。左図6Aに、atto680-biotinのみを示す。中央図6Bに、ストレプトアビジン被覆磁気ビーズとatto680-biotinとの結合を示す。右図6Cに、ストレプトアビジン被覆磁気ビーズを示す。図7は、ビオチン固定化ポリマー5、およびatto680-biotinと結合する磁気ビーズの比較結合試験結果を示す。左図7Aに、ビオチン固定化ポリマー5を加えたストレプトアビジン被覆磁気ビーズについての結合を示す。中央図7Bに、atto680-biotinを加えたストレプトアビジン被覆磁気ビーズについての結合を示す。右図7Cにストレプトアビジン被覆磁気ビーズを示す。ポリマーの水溶性、およびNIR範囲におけるその光学特性から、こうしたポリマーは、ライフサイエンス、診断検査市場、製薬市場、ならびに環境試験および生物兵器検出市場において、多くのバイオ関連用途で蛍光シグナル試薬として使用することができる。上の水溶性ポリマーは、水溶液中ではるかに低い電位を印加することによって薄膜を形成するために使用することもできる。これらのポリマーは、多くの場合、バンドギャップが低い導電性ポリマーにかかわることができる。水溶性と導電性の両方によって、こうしたポリマーは、例えば生体起源または他の電気信号の導体として、幾つもの用途のための生体関連システムに使用することができる。本明細書で使用される成分、構成要素、反応条件などの数量を表す数はいずれも、すべての例において約という用語によって改変されると理解されたい。本明細書に提示される広範な主題を明記する数値の範囲およびパラメーターは近似値であるにもかかわらず、明記される数値は可能な限り正確に示される。しかし、いかなる数値も、それらのそれぞれの測定技法に標準偏差が見られることから明白であるように、本質的にある種の誤差または不正確さを含有する。本明細書に説明する特徴はいずれも、用語手段meansが明示的に使用されていなければ、米国特許法第112条第6段落を発動するものとして解釈されるべきではない。本発明をその好ましい実施形態に関連して記述してきたが、明確には記述していない追加、削除、変更および置換を、本発明の精神および範囲から逸脱することなく為すことができることが、当業者であれば理解されよう。"